(57)【要約】【課題】撥水性に優れたハードコートフィルム及びその製造方法を提供する。【解決手段】本発明によれば、（メタ）アクリレートと、フッ素原子含有基及び／又はシリコーン骨格を有する化合物を含む添加剤と、光開始剤と、を含む光硬化性樹脂組成物を基材上に塗布して樹脂組成物層を形成する樹脂組成物層形成工程と、表面層の表面自由エネルギーが１８ｍＮ／ｍ以下である被覆部材を、前記樹脂組成物層に接触させる被覆部材接触工程と、前記被覆部材が前記樹脂組成物層に接触した状態で前記樹脂組成物層を光硬化することによって樹脂層を形成する光硬化工程と、前記被覆部材を前記樹脂層から離脱させる離脱工程を備える方法によって形成される、ハードコートフィルム、が提供される。【選択図】図１
2020044456.tif 000002
【特許請求の範囲】
【請求項１】
（メタ）アクリレートと、
フッ素原子含有基及び／又はシリコーン骨格を有する化合物を含む添加剤と、
光開始剤と、
を含む光硬化性樹脂組成物を基材上に塗布して樹脂組成物層を形成する樹脂組成物層形成工程と、
表面層の表面自由エネルギーが１８ｍＮ／ｍ以下である被覆部材を、前記樹脂組成物層に接触させる被覆部材接触工程と、
前記被覆部材が前記樹脂組成物層に接触した状態で前記樹脂組成物層を光硬化することによって樹脂層を形成する光硬化工程と、
前記被覆部材を前記樹脂層から離脱させる離脱工程を備える方法によって形成される、ハードコートフィルム。
【請求項２】
前記被覆部材は、前記表面層が撥水化処理によって形成された撥水化処理層を備える、請求項１に記載のハードコートフィルム。
【請求項３】
前記撥水化処理層は、シリコーン化合物層を備える、請求項２に記載のハードコートフィルム。
【請求項４】
前記被覆部材は、無機物又はシリコーン化合物の層からなる下地層を備え、
前記撥水化処理層は、前記下地層上に形成される、請求項２又は請求項３に記載のハードコートフィルム。
【請求項５】
前記撥水化処理層は、前記下地層をシランカップリング剤で処理されて形成される、請求項４に記載のハードコートフィルム。
【請求項６】
前記添加剤は、フッ素原子含有基及びシリコーン骨格を有する化合物を含む、請求項１〜請求項５の何れか１項に記載のハードコートフィルム。
【請求項７】
前記被覆部材が表面に凹凸形状を有し、前記樹脂層が前記凹凸形状を転写されてなる、
請求項１〜請求項６の何れか１項に記載のハードコートフィルム。
【請求項８】
（メタ）アクリレートと、
フッ素原子含有基及び／又はシリコーン骨格を有する化合物を含む添加剤と、
光開始剤と、
を含む光硬化性樹脂組成物を基材上に塗布して樹脂組成物層を形成する樹脂組成物層形成工程と、
表面層の表面自由エネルギーが１８ｍＮ／ｍ以下である被覆部材を、前記樹脂組成物層に接触させる被覆部材接触工程と、
前記被覆部材が前記樹脂組成物層に接触した状態で前記樹脂組成物層を光硬化することによって樹脂層を形成する光硬化工程と、
前記被覆部材を前記樹脂層から離脱させる離脱工程を備えるハードコートフィルムの製造方法。
【請求項９】
前記被覆部材は、前記表面層が撥水化処理によって形成された撥水化処理層を備える、請求項８に記載のハードコートフィルムの製造方法。
【請求項１０】
前記撥水化処理層は、シリコーン化合物層を備える、請求項９に記載のハードコートフィルムの製造方法。
【請求項１１】
前記被覆部材は、無機物又はシリコーン化合物の層からなる下地層を備え、
前記撥水化処理層は、前記下地層上に形成される、請求項９又は請求項１０に記載のハードコートフィルムの製造方法。
【請求項１２】
前記撥水化処理層は、前記下地層をシランカップリング剤で処理されて形成される、請求項１１に記載のハードコートフィルムの製造方法。
【請求項１３】
前記添加剤は、フッ素原子含有基及びシリコーン骨格を有する化合物を含む、請求項８〜請求項１２の何れか１項に記載のハードコートフィルムの製造方法。
【請求項１４】
前記被覆部材が表面に凹凸形状を有し、前記樹脂層に前記凹凸形状を転写する凹凸形状転写工程を備える、請求項８〜請求項１３の何れか１項に記載のハードコートフィルムの製造方法。
【発明の詳細な説明】
【技術分野】
【０００１】
本発明は、撥水性を発現するハードコートフィルム及びその製造方法に関する。
【背景技術】
【０００２】
特許文献１には、活性エネルギー線硬化性樹脂組成物を用いて形成した、微細凹凸構造を有する物品が開示されている。
【先行技術文献】
【特許文献】
【０００３】
【特許文献１】特開２０１６−１８３２５２号公報
【発明の概要】
【発明が解決しようとする課題】
【０００４】
従来、光硬化プロセスにて作製される撥水性ハードコートフィルムが知られている。このようなハードコートフィルムとしては、光開始剤、多官能アクリレート及びフッ素若しくはシリコーンを有する添加剤を含む樹脂組成物を基材フィルム上に塗布後、光照射してなるものが知られているが、満足のいく撥水性ハードコートフィルムは得られないでいた。
【０００５】
本発明はこのような事情を鑑みてなされたものであり、優れた撥水性を発現するハードコートフィルムを提供するものである。
【課題を解決するための手段】
【０００６】
本発明によれば、（メタ）アクリレートと、フッ素原子含有基及び／又はシリコーン骨格を有する化合物を含む添加剤と、光開始剤と、を含む光硬化性樹脂組成物を基材上に塗布して樹脂組成物層を形成する樹脂組成物層形成工程と、表面層の表面自由エネルギーが１８ｍＮ／ｍ以下である被覆部材を、前記樹脂組成物層に接触させる被覆部材接触工程と、前記被覆部材が前記樹脂組成物層に接触した状態で前記樹脂組成物層を光硬化することによって樹脂層を形成する光硬化工程と、前記被覆部材を前記樹脂層から離脱させる離脱工程を備える方法によって形成される、ハードコートフィルムが提供される。
【０００７】
本発明者らは、（メタ）アクリレートと、フッ素原子含有基及び／又はシリコーン骨格を有する化合物を含む添加剤と、光開始剤と、を含む光硬化性樹脂組成物を基材上に塗布し、表面自由エネルギーが１８ｍＮ／ｍ以下である被覆部材を、基材上に塗布された樹脂組成物に接触させて、樹脂組成物を光硬化することで非常に優れた撥水性ハードコートフィルムが得られることを見出し、本発明の完成に至った。本発明のハードコートフィルムの撥水性が良好になるメカニズムは完全には明らかになっていないが、光硬化性樹脂組成物が上記添加剤を含まない場合や、被覆部材の表面自由エネルギーが１８ｍＮ／ｍを超える場合には、ハードコートフィルムの撥水性が良好にならないので、上記添加剤を含む光硬化性樹脂組成物と表面自由エネルギーが１８ｍＮ／ｍ以下である被覆部材の間の何らかの相互作用によって、従来には存在しない特殊な構成の樹脂層が形成され、その結果、撥水性が高まると考えられている。
【０００８】
以下、本発明の種々の実施形態を例示する。以下に示す実施形態は、互いに組み合わせ可能である。
【０００９】
好ましくは、前記被覆部材は、前記表面層が撥水化処理によって形成された撥水化処理層を備える、請求項１に記載のハードコートフィルム、である。
【００１０】
好ましくは、前記撥水化処理層は、シリコーン化合物層を備える、ハードコートフィルムである。
【００１１】
好ましくは、前記被覆部材は、無機物又はシリコーン化合物の層からなる下地層を備え、前記撥水化処理層は、前記下地層上に形成される、ハードコートフィルムである。
【００１２】
好ましくは、前記撥水化処理層は、前記下地層をシランカップリング剤で処理されて形成される、ハードコートフィルムである。
【００１３】
好ましくは、前記添加剤は、フッ素原子含有基及びシリコーン骨格を有する化合物を含む、ハードコートフィルムである。
【００１４】
好ましくは、前記被覆部材が表面に凹凸形状を有し、前記樹脂層が前記凹凸形状を転写されてなる、
ハードコートフィルムである。
【００１５】
本発明の別の観点によれば、（メタ）アクリレートと、フッ素原子含有基及び／又はシリコーン骨格を有する化合物を含む添加剤と、光開始剤と、を含む光硬化性樹脂組成物を基材上に塗布して樹脂組成物層を形成する樹脂組成物層形成工程と、表面層の表面自由エネルギーが１８ｍＮ／ｍ以下である被覆部材を、前記樹脂組成物層に接触させる被覆部材接触工程と、前記被覆部材が前記樹脂組成物層に接触した状態で前記樹脂組成物層を光硬化することによって樹脂層を形成する光硬化工程と、前記被覆部材を前記樹脂層から離脱させる離脱工程を備えるハードコートフィルムの製造方法が提供される。
【００１６】
好ましくは、前記被覆部材は、前記表面層が撥水化処理によって形成された撥水化処理層を備える、ハードコートフィルムの製造方法、である。
【００１７】
好ましくは、前記撥水化処理層は、シリコーン化合物層を備える、ハードコートフィルムの製造方法である。
【００１８】
好ましくは、前記被覆部材は、無機物又はシリコーン化合物の層からなる下地層を備え、前記撥水化処理層は、前記下地層上に形成される、ハードコートフィルムの製造方法である。
【００１９】
好ましくは、前記撥水化処理層は、前記下地層をシランカップリング剤で処理されて形成される、ハードコートフィルムの製造方法である。
【００２０】
好ましくは、前記添加剤は、フッ素原子含有基及びシリコーン骨格を有する化合物を含む、ハードコートフィルムの製造方法である。
【００２１】
好ましくは、前記被覆部材が表面に凹凸形状を有し、前記樹脂層に前記凹凸形状を転写する凹凸形状転写工程を備える、ハードコートフィルムの製造方法である。
【図面の簡単な説明】
【００２２】
【図１】本発明の第１実施形態のハードコートフィルム１の断面図を示す。
【図２】図２Ａ〜図２Ｃは、本発明の第１実施形態のハードコートフィルム１の製造工程を示す。
【図３】本発明の第２実施形態のハードコートフィルム１の断面図を示す。
【図４】図４Ａ〜図４Ｃ本発明の第２実施形態のハードコートフィルム１の製造工程を示す。
【図５】本発明の実施例・比較例のハードコートフィルムに対して油性インクで描画した場合の状態の画像を示す。
【発明を実施するための形態】
【００２３】
以下、図面を参照しながら本発明の好ましい実施の形態について具体的に説明する。
【００２４】
１．第１実施形態
１−１．ハードコートフィルム
図１に示すように、本発明の第１実施形態のハードコートフィルム１は、基材３と、基材３の少なくとも一方の面に樹脂層５を備えている。樹脂層５は、フッ素原子含有基及び／又はシリコーン骨格を有する化合物を含む添加剤を含有している。また、本発明の第１実施形態のハードコートフィルム１は、表面自由エネルギーが１８ｍＮ／ｍ以下である被覆部材を基材３上に塗布された樹脂組成物に接触させて光硬化させて得られる。
【００２５】
ハードコートフィルム１の形態は特に限定されないが、可撓性を有する撥水性を有するフィルムであることが好ましい。ハードコートフィルム１の水に対する接触角は特に限定されないが、１１０度以上が好ましく、１２０度以上がさらに好ましく、ハードコートフィルム１は、撥油性も有することが好ましく、インクはじき性を有することが好ましい。
【００２６】
また、ハードコートフィルム１は、その最表面のフッ素元素濃度及び／又はケイ素元素濃度が、ハードコートフィルム１を構成する樹脂層５内部のフッ素元素濃度及び／又はケイ素元素濃度以上であることが好ましい。そのような構成とすることでハードコートフィルム１の表面自由エネルギーを低いものとすることができる。本発明では、ハードコートフィルム１の最表面から１．２ｎｍまでの範囲においてフッ素元素濃度が２０原子％以上であることが好ましく、また、ケイ素元素濃度が１．０原子％以上であることが好ましい。
【００２７】
本明細書中の「ハードコートフィルムの最表面」とは、例えばハードコートフィルム１の樹脂層５の最表面部を示す。本発明において、ハードコートフィルム１の最表面のフッ素元素濃度及び／又はケイ素元素濃度は、後述するＸ線光電子測定法（以下、ＸＰＳ）により求めた値を言い、イオンスパッタリングを用いた深さ方向におけるＸＰＳ測定の測定値をもってその濃度としている。
【００２８】
１−２．基材
基材３の材質は特に限定されないが、樹脂基材、シリコーン基材、石英基材などの透明基材であることが好ましく、可撓性の観点から樹脂基材であることがさらに好ましい。樹脂基材を構成する樹脂としては、例えば、ポリエチレンテレフタレート、ポリカーボネート、ポリエステル、ポリオレフィン、ポリイミド、ポリサルフォン、ポリエーテルサルフォン、環状ポリオレフィン及びポリエチレンナフタレートからなる群から選ばれる１種からなるものである。また、樹脂基材を用いる場合には、同種又は異種の基材を積層したり、樹脂基材に樹脂組成物を膜状に積層させたりしてもよい。また、基材３は可撓性を有するフィルム状であることが好ましく、その厚さは２５〜５００μｍの範囲であることが好ましい。
【００２９】
１−３．樹脂層
樹脂層５は、（メタ）アクリレート樹脂中にフッ素原子含有基及び／又はシリコーン骨格を有する化合物又はこの化合物から誘導された部位を含有する。また、樹脂層５の表面は、周期性又は非周期性の凹凸形状が形成されていてもよい。その場合、得られるハードコートフィルムの撥水性に優れるという点で好ましい。
【００３０】
樹脂層５は、樹脂組成物層形成工程と、被覆部材接触工程と、光硬化工程を備える方法によって形成することができる。以下、各工程について詳細に説明する。
【００３１】
＜樹脂組成物層形成工程＞
この工程では、図２Ａに示すように、（メタ）アクリレートモノマーと、フッ素原子及び／又はシリコーン骨格を有する化合物を含む添加剤と、光開始剤とを含む光硬化性樹脂組成物を基材上に塗布して樹脂組成物層１０を形成する。光硬化性樹脂組成物は、活性エネルギー線２９の照射によって硬化する性質を有する。「活性エネルギー線」は、ＵＶ光、可視光、電子線などの、光硬化性樹脂組成物を硬化可能なエネルギー線の総称である。
【００３２】
（メタ）アクリレートとしては、構造は特に限定されないが、単官能（メタ）アクリレートとしては、イソボロニル（メタ）アクリレート、２−ヒドロキシ−３−フェノキシプロピル（メタ）アクリレート、イソステアリル（メタ）アクリレート、ベンジル（メタ）アクリレート、エチルカルビトール（メタ）アクリレート、フェノキシエチル（メタ）アクリレート、ラウリル（メタ）アクリレート、イソオクチル（メタ）アクリレート、テトラヒドロフルフリル（メタ）アクリレート、ベヘニル（メタ）アクリレート、４−ヒドロキシブチル（メタ）アクリレート、２−ヒドロキシエチル（メタ）アクリレート、２−ヒドロキシプロピル（メタ）アクリレート、シクロヘキシル（メタ）アクリレートなどが挙げられる。また、多官能（メタ）アクリレートのモノマーとしては、例えばエチレングリコールジ（メタ）アクリレート、ジエチレングリコールジ（メタ）アクリレート、１，６−ヘキサンジオールジ（メタ）アクリレート、ネオペンチルグリコールジ（メタ）アクリレート、トリメチロールプロパントリ（メタ）アクリレート、トリメチロールエタントリ（メタ）アクリレート、テトラメチロールメタントリ（メタ）アクリレート、テトラメチロールメタンテトラ（メタ）アクリレート、ペンタグリセロールトリ（メタ）アクリレート、ペンタエリスリトールジ（メタ）アクリレート、ペンタエリスリトールトリ（メタ）アクリレート、ペンタエリスリトールテトラ（メタ）アクリレート、グリセリントリ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリス（（メタ）アクリロイルオキシエチル）イソシアヌレート、２，２，４，４，６，６ヘキサ[２−（（メタ）アクリロイルオキシ）−エトキシ]−１，３，５−トリアザ−２，４，６−トリホスホリン等が挙げられる。なお、本明細書において、（メタ）アクリレートとはメタクリレートおよびアクリレートを意味し、（メタ）アクリロイルとはメタクリロイルおよびアクリロイルを意味する。
【００３３】
添加剤は、フッ素原子含有基及び／又はシリコーン骨格を有する化合物Ａを含む。添加剤は、化合物Ａのみで構成されていてもよいし、化合物Ａと別の物質の混合物であってもよい。化合物Ａは、フッ素原子含有基とシリコーン骨格の何れか一方を有してもよく、両方を有してもよい。
【００３４】
フッ素原子含有基は、一例では、パーフルオロアルキル基であり、より具体的には、パーフルオロアルコシキシラン基である。パーフルオロアルキル基の炭素数は、例えば１〜２０であり、具体的には例えば、１、２、３、４、５、６、７、８、９、１０であり、ここで例示した数値の何れか２つの間の範囲内であってもよい。また、上記フッ素原子含有化合物が有する（メタ）アクリロイル基は、ハードコートフィルム１の撥水性を発現させるという観点から、１〜６個であるのが好ましい。
【００３５】
フッ素原子含有基を有する化合物は、フッ素原子含有基を有する以外の構造は特に限定されず、例えば、酸素原子、窒素原子、硫黄原子のようなヘテロ原子を有することができる炭化水素基が挙げられ、具体的には、炭化水素ポリマー、ポリエーテルのようなポリマーが挙げられる。これらに相当するもののうち、本実施形態の樹脂層５により形成されるハードコートフィルム１の撥水性を優れたものとする観点から、分子内にシリコーン骨格を有するものが好ましい。
【００３６】
シリコーン骨格は、化合物の主鎖にシリコーン骨格構造を有しているものであれば特に限定されず、例えば、側鎖にメチル基等のアルキル基を有するものが用いられる。また、シリコーン分子内の側鎖や末端、あるいは両末端が有機基等（エポキシ基、カルビノール基、ジオール基、メタクリル基、カルボキシル基、ポリエーテル基、アミノ基、メルカプト基、フェノール、シラノール基、アクリル基等によって変性されたもの又はそれらの塩）によって置換されていてもよい。また、シリコーン分子内において一部がフッ素置換されていてもよい。
【００３７】
化合物Ａは、重合性不飽和結合を有することが好ましく、（メタ）アクリロイル基を有することがさらに好ましい。樹脂層５は、通常、（メタ）アクリレートの重合によって形成されるが、化合物Ａが重合性不飽和結合を有する場合には、樹脂層５を構成する（メタ）アクリレートモノマーと化合物Ａが共重合して化合物Ａが樹脂層５中において安定的に保持されるからである。化合物Ａが重合性不飽和結合を有する場合、化合物Ａは樹脂層５を構成するポリマーの一部となるので、樹脂層５は、フッ素原子含有基及び／又はシリコーン骨格を有する化合物から誘導された部位を有することになる。一方、化合物Ａが重合性不飽和結合を有しない場合、化合物Ａは樹脂層５内において樹脂層５を構成するポリマーの一部にはならないので、樹脂層５は、フッ素原子含有基及び／又はシリコーン骨格を有する化合物を有することになる。
【００３８】
添加剤としては、例えば、ＳＵＡ１９００Ｌシリーズ（新中村化学工業社製）、ＵＴ−３９７１（日本合成化学工業社製）、フロロサーフＦＳシリーズ(フロロテクノロジー社製)、メガファックＲＳシリーズ及びディフェンサＴＦ３０００シリーズ（ＤＩＣ社製）、ライトプロコートＡＦＣ３０００、ＬＩＮＣ−３Ａ（共栄社化学社製）、ＫＳＮ５３００（信越化学工業社製）、ＫＹ−１２０３（信越化学工業社製）、ＵＶＨＣシリーズ（モメンティブ・パフォーマンス・マテリアルズ・ジャパン社製）、フタージェント６０１ＡＤＨ２（ネオス社製）等の市販品を用いることができる。これらのうち、分子内にフッ素原子含有基及びシリコーン骨格を有する化合物を含むＫＹ−１２０３（信越化学工業社製）を用いるのが好ましい。樹脂層５を形成する（メタ）アクリレートモノマーが多官能であり、添加剤がＫＹ−１２０３（（メタ）アクリロイル基を有する化合物）である場合に、ハードコートフィルム１の撥水性が向上することが実験的に明らかになったからである。
【００３９】
光硬化性樹脂組成物に対する添加剤の質量比は、特に限定されないが、例えば、０．００５〜０．１０である。この質量比は、具体的には例えば、０．００５、０．０１、０．０２、０．０３、０．０５、０．０７、０．１０であり、ここで例示した数値の何れか２つの間の範囲内であってもよい。
【００４０】
光開始剤は、（メタ）アクリレートの重合を促進するために添加される成分であり、前記（メタ）アクリレート１００質量部に対して０．１質量部以上含有されることが好ましい。光開始剤の含有量の上限は、特に規定されないが、例えば、前記（メタ）アクリレート１００質量部に対して２０質量部である。
【００４１】
光硬化性樹脂組成物は、溶剤、重合禁止剤、連鎖移動剤、酸化防止剤、光増感剤、充填剤、レベリング剤、無機物、無機粒子、ＵＶ吸収剤などの成分を光硬化性樹脂組成物の性質に影響を与えない範囲で含んでいてもよい。
【００４２】
光硬化性樹脂組成物は、上記成分を公知の方法で混合することにより製造することができる。光硬化性樹脂組成物は、スピンコート、スプレーコート、バーコート、ディップコート、ダイコートおよびスリットコート等の方法で基材３上に塗布して樹脂組成物層１０を形成することが可能である。
【００４３】
樹脂組成物層１０の厚さは、特に限定されないが、樹脂組成物を均一の厚さに塗布できる程度の厚さが好ましく、例えば、２０ｎｍ〜１ｍｍであり、好ましくは５０ｎｍ〜５００μｍ、より好ましくは１００ｎｍ〜２００μｍ、さらに好ましくは５００ｎｍ〜５０μｍである。
【００４４】
＜被覆部材接触工程＞
本実施形態では、図２Ａ〜図２Ｂに示すように、樹脂組成物層１０に被覆部材１１を接触させる工程を備えている。樹脂組成物層１０に押し付ける圧力は、被覆部材１１の表面が樹脂組成物層１０と接触する状態を保持できれば特に制限されるものではない。本実施形態の被覆部材１１は、表面自由エネルギーが１８ｍＮ／ｍ以下である。表面自由エネルギーが１８ｍＮ／ｍ以下の被覆部材１１を接触させた状態で樹脂組成物層１０の光硬化を行うことによってハードコートフィルム１の撥水性が向上することが実験的に明らかになったからである。被覆部材１１の表面自由エネルギーは、撥水性の観点から低いものであればよいが、１５ｍＮ／ｍ以下であればさらに好ましく、１０ｍＮ／ｍ以下であればさらに好ましく、５ｍＮ／ｍ以下であればさらに好ましい。以下、被覆部材１１について説明する。
【００４５】
（被覆部材）
被覆部材１１の種類は特に限定されないが、例えば、樹脂製、ニッケル製のものが利用可能である。被覆部材１１は、一例では、図２示すように、被覆部材基材１３上に表面層１５を形成することによって形成することができる。表面層１５は、表面自由エネルギーが１８ｍＮ／ｍ以下であることが好ましい。表面層１５は、撥水化処理によって形成された撥水化処理層１５ｂを備えることが好ましい。ここで、撥水化処理とは、被覆部材の撥水性を高められる処理であれば特に限定されない。撥水化処理層１５ｂは、シリコーン化合物層やフッ素原子含有層である。シリコーン化合物層は、樹脂層１３上に形成されることが好ましい。フッ素原子含有層は、下地層１５ａ上に形成されることが好ましい。
【００４６】
シリコーン化合物層は、例えば、ケイ素化合物を気化した状態でプラズマ処理してケイ素化合物を重合することで樹脂層５上に形成することができる。ケイ素化合物としては、プラズマ処理を行う際に気体状になるものであれば特に限定されない。例えば、シラン化合物、シロキサン化合物及びシラザン化合物等を用いることができる。シラン化合物の例としては、ジメチルジシラン、トリメチルジシラン、テトラメチルジシラン、ペンタメチルジシラン、ヘキサメチルジシラン等が挙げられ、シロキサン化合物の例としては、ジメチルジシロキサン、トリメチルジシロキサン、テトラメチルジシロキサン、ペンタメチルジシロキサン、ヘキサメチルジシロキサン、トリメチルシクロトリシロキサン、テトラメチルシクロトリシロキサン、ペンタメチルシクロトリシロキサン、ヘキサメチルシクロトリシロキサン、オクタメチルシクロテトラシロキサン等が挙げられる。また、シラザン化合物の例としては、ジメチルジシラザン、トリメチルジシラザン、テトラメチルジシラザン、ペンタメチルジシラザン、ヘキサメチルジシラザン等が挙げられる。これらのケイ素化合物は単独で用いてもよいし、２種以上を組み合わせて用いてもよい。シリコーン化合物としては、例えば、ポリジメチルシロキサン等の各種シリコーン化合物（置換シリコーン、変性シリコーン等）等が挙げられる。好ましくは、含ケイ素ポリマーであり、より好ましくはポリジメチルシロキサンである。
【００４７】
表面層１５が下地層１５ａと撥水化処理層１５ｂを備える場合、表面層１５は、一例では、下地層形成工程と、撥水化処理工程を備える方法によって形成することができる。以下、各工程について詳細に説明する。
【００４８】
（被覆部材下地層形成工程）
下地層１５ａは、被覆部材基材１３を覆うように無機物又はシリコーン化合物の層により形成する。下地層としては、無機酸化膜、無機窒化膜、無機酸窒化膜などが挙げられる。下地層を構成する無機元素としては、ケイ素やアルミニウムが挙げられる。下地層は、例えば、二酸化ケイ素膜や酸化アルミニウム膜である。シリコーン化合物としては、例えば、ポリジメチルシロキサン等の各種シリコーン化合物（置換シリコーン、変性シリコーン等）等が挙げられる。好ましくは、含ケイ素ポリマーであり、より好ましくはポリジメチルシロキサンである。
【００４９】
下地層１５ａが無機物からなる場合、下地層１５ａは、蒸着やスパッタリングなどの方法で形成可能である。下地層１５ａがシリコーン化合物からなる場合、下地層１５ａは、シリコーン化合物にプラズマ照射して重合膜を形成することによって形成することができる。下地層１５ａは、被覆部材基材１３の少なくとも一部を覆うように形成すればよい。下地層１５ａの厚さは、特に限定されないが、例えば、１〜５０ｎｍである。
【００５０】
（被覆部材撥水化処理層形成工程）
撥水化処理層１５ｂは、下地層１５ａを表面処理して形成する。撥水化処理層１５ｂは、一例として、フッ素原子含有層により構成される。そうすることでハードコートフィルム１の撥水性を高めることができる。フッ素原子含有層は、フッ素原子を含んでいればよく、その厚さや構成は限定されない。フッ素原子含有層は、フッ素原子を含むフッ素原子含有基を含むことが好ましい。フッ素原子含有基は、一例では、パーフルオロアルキル基であり、より具体的には、パーフルオロアルコシキシラン基である。フッ素原子含有基は、好ましくは、被覆部材基材１３の樹脂、又は下地層１５ａに化学結合されている。一般に、フッ素原子含有基は、下地層１５ａに対して強固な化学結合を形成しやすいので、被覆部材基材１３とフッ素原子含有層の間に下地層１５ａを設けることによってフッ素原子含有層が被覆部材基材１３上に強固に保持される。
【００５１】
一例としては、下地層１５ａにシランカップリング剤を反応させることによって下地層１５ａを覆うように撥水化処理層１５ｂを形成する。シランカップリング剤としては、フッ素原子を含有しているフッ素原子含有シランカップリング剤が好ましく、例えば、パーフルオロアルキルトリアルコキシ（メトキシ、エトキシなど）シランであり、市販品としては、オプツールＤＳＸ（ダイキン工業社製）が挙げられる。撥水化処理層１５ｂは、下地層１５ａの少なくとも一部を覆うように形成すればよい。
【００５２】
下地層１５ａを形成せずに被覆部材基材１３の樹脂にシランカップリング剤を作用させても強固な化学結合が形成されにくいので、予め被覆部材基材１３上に下地層１５ａを形成することが好ましい。ただし、被覆部材基材１３に含まれる樹脂がシランカップリング剤と化学結合が形成しやすい場合にはその限りではない。
【００５３】
表面層１５は、一例として上記のような処理を行うことにより被覆部材１１の表面自由エネルギーを低いものとすることができる。本実施形態では、被覆部材１１の表面自由エネルギーが１８ｍＮ／ｍ以下である。
【００５４】
＜光硬化工程＞
この工程では、図２Ｂに示すように、被覆部材１１を樹脂組成物層１０に接触させた状態で光硬化することによって樹脂層５を形成する。
【００５５】
樹脂組成物層１０は、樹脂組成物層１０側から又は被覆部材基材１３側から樹脂組成物層１０に活性エネルギー線２９を照射することによって光硬化させることができる。樹脂組成物層１０へ照射する活性エネルギー線２９は、樹脂組成物層１０が十分に硬化する程度の積算光量で照射すればよく、積算光量は、例えば１００〜１００００ｍＪ／ｃｍ２である。活性エネルギー線２９の照射によって、樹脂組成物層１０が硬化される。本実施形態では、樹脂組成物層１０側から活性エネルギー線２９の照射を行っているが、基材側から活性エネルギー線２９の照射を行ってもよい。
【００５６】
＜離脱工程＞
続いて図２Ｃに示すように、被覆部材１１を離脱することで、図１に示すように、基材３上に樹脂層５を備えるハードコートフィルム１が形成される。
【００５７】
本発明のハードコートフィルム１は、撥水性を高めるために樹脂層５上にさらに表面層を設けてもよい。表面層は、被覆部材１１の表面層と同様の構成のものが採用可能であり、同様の方法で形成可能である。
【００５８】
２．第２実施形態
２−１．ハードコートフィルム
図３に示すように、本発明の第２実施形態のハードコートフィルム１は、基材３と、基材３の少なくとも一方の面に樹脂層５を備えている。樹脂層５は、被覆部材により転写された凹凸形状２７を備える。被覆部材から転写される形状は、後ほど詳細に説明する。本実施形態のハードコートフィルム１の、凹凸形状以外の構成である、基材、樹脂層、表面層、下地層、撥水下処理層の説明は、第１実施形態と同様である。
【００５９】
２−２．ハードコートフィルムの製造方法
本実施形態のハードコートフィルム１の製造方法は、被覆部材接触工程が、凹凸形状を備える被覆部材１１を用いて凹凸形状を転写する凹凸形状転写工程を備える。
【００６０】
＜凹凸形状転写工程＞
図４Ａ〜図４Ｃに示すように、基材３上に形成した樹脂組成物層１０に対して予め準備した凹凸形状を備える被覆部材１１を接触させて凹凸形状を転写する。この状態で光硬化工程を行うことにより樹脂組成物層１０硬化し、樹脂層５を得る。その後、被覆部材１１を離脱することで凹凸形状が転写されたハードコートフィルム１を得ることができる。
【００６１】
本実施形態のハードコートフィルム１の製造方法において、凹凸形状転写工程以外の工程である、樹脂組成物層形成工程、光硬化工程、離脱工程については、「１−３．樹脂層」で説明した各樹脂組成物層形成工程、光硬化工程、離脱工程と同様である。
【００６２】
（被覆部材）
第２実施形態のハードコートフィルム１の製造工程で用いる被覆部材１１は、表面層１５が凹凸形状を有していて、その凹凸形状を樹脂組成物層に転写する機能を有している。この場合、凹凸形状の凸部は、その高さ方向に断面積が実質的に一定である凸部である。凸部の断面形状は円が好ましいが、楕円、長円、多角形（正方形、長方形、正六角形など）などの別の形状であってもよい。凸部の断面形状が円である場合、その直径は４０〜２０００ｎｍが好ましく、１００〜１８００ｎｍがさらに好ましい。
【００６３】
凸部が形成されるピッチＰは、９０〜４０００ｎｍであり、２００〜３５００ｎｍがさらに好ましい。隣接した２つの凸部の間の隙間Ｇは、５０〜１５００ｎｍであり、５０〜３００ｎｍがさらに好ましい。ピッチＰが小さすぎたり、隙間Ｇが小さすぎる場合には、隣接する凸部間の間隔が狭くなりすぎて、撥水性が高くなりにくい。また、ピッチＰが大きすぎると凸部によって構造色が発現されて透明性が損なわれやすくなるからである。
【００６４】
凸部の高さは、特に限定されないが、例えば、５０〜２０００ｎｍであり、１００〜４００ｎｍが好ましい。凸部の高さが５０ｎｍ以上であると撥水性を高くすることができ、凸部の高さが２０００ｎｍ以下であると凸部が倒壊されにくくなるため好ましい。
【００６５】
凹凸形状を有する被覆部材の作製方法について以下、説明する。図４Ａに示すように、ＰＥＴフィルム等の被覆部材基材１３上に光硬化性樹脂組成物を塗工した後に凹凸形状を備える金型により凹凸形状を転写することで被覆部材樹脂層１９を形成する。
【００６６】
その後、第１実施形態と同様の方法で表面層１５を形成することによって、本実施形態の被覆部材１１が得られる。
【実施例】
【００６７】
以下、本発明の実施例及び比較例を示す。
【００６８】
＜光硬化性樹脂組成物の調製＞
まず、（メタ）アクリレート、架橋剤、添加剤、光開始剤、溶媒を以下に示す割合で配合し、光硬化性樹脂組成物を調製した。配合について一覧にしたものを表１に示す。
【００６９】
【表１】
2020044456.tif 000003
【００７０】
＜配合成分＞
ジペンタエリスリトールポリアクリレート：新中村化学工業社製ＮＫエステルＡ−９５７０Ｗ
ＨＤＩ（ヘキサメチレンジイソシアネート）：東ソー社製ＨＤＩ
ＫＹ−１２０３（末端（メタ）アクリル変性パーフルオロポリエーテル）：信越化学工業社製
ＮＩＫＫＯＬ  ＴＤＰ−８（ポリオキシエチレンアルキル（１２〜１５）エーテルリン酸：日光ケミカルズ社製
イルガキュア１８４：ＢＡＳＦジャパン社製
ＭＩＢＫ（メチルイソブチルケトン）
【００７１】
＜被覆部材製造例１〜７・比較製造例１〜３＞
[製造例１]
１２５μｍ厚の易接着処理がされたＰＥＴ基材を基材として用いて基材上に光硬化性樹脂を塗工した後に硬化することで樹脂層を有する被覆部材を形成した。樹脂層を有する被覆部材に必要に応じてＳｉＯ２を１０ｎｍ真空蒸着により下地層を形成した後、下地層の表面をフッ素原子含有シランカップリング剤（パーフルオロアルコキシシラン溶液）にディップコートにより表面処理することにより撥水化処理層を形成した被覆部材Ｅ１を得た。
【００７２】
[製造例２〜５・比較製造例３]
製造例２〜５・比較製造例３については、被覆部材に係る基材、下地層、撥水化処理層、及び形状について表２のように変更した以外は、製造例１と同様にして被覆部材Ｅ２〜Ｅ５、Ｃ３を作製した。
【００７３】
[比較製造例１、２]
比較製造例１、２については、基材及び形状について表２のようにして被覆部材Ｃ１、Ｃ２を作製した。
【００７４】
[製造例６、７]
製造例６、７については、無機粒子を含む樹脂層に対してＳＡＭＣＯ製酸素プラズマ装置により５０［Ｐａ］以下の真空下において、高周波（１３．５６ＭＨｚ）を２００Ｗの出力で３００秒処理を行うことで、被覆部材の形状をランダム形状とし、かつ基材、下地層、及び撥水化処理層について表３のように変更した以外は、製造例１と同様にして被覆部材Ｅ６、Ｅ７を作製した。
【００７５】
そのようにして作製した各被覆部材Ｅ１〜Ｅ７及びＣ１〜Ｃ４における基材、下地層有無、撥水化処理層有無、形状、形状寸法、及び表面自由エネルギーについて一覧にしたものを表２及び表３に示す。
【００７６】
【表２】
2020044456.tif 000004
【００７７】
【表３】
2020044456.tif 000005
【００７８】
＜実施例・比較例＞
[実施例１]
上記配合１に示される成分を配合し、撹拌により混合して、光硬化性樹脂組成物を得た。この光硬化性樹脂組成物及び被覆部材Ｅ１を用いて、以下の方法でハードコートフィルムを作製した。
【００７９】
＜樹脂組成物層形成工程＞
まず、１２５μｍ厚のＰＥＴ基材に対して、上記の光硬化性樹脂組成物を５μｍ厚になるようにバーコートした後、１１０℃（乾燥状態）で５分間熱処理することによって樹脂組成物層を形成した。
【００８０】
＜被覆部材接触工程＞
次に、ＰＥＴ基材上に形成した樹脂組成物層に上記被覆部材Ｅ１（表面自由エネルギーが１３．３ｍＮ／ｍ）を接触させた。
【００８１】
＜光硬化工程＞
次に、樹脂組成物層に上記被覆部材Ｅ１を接触させた状態でＵＶ照射を行うことにより樹脂組成物層を光硬化し、その後被覆部材Ｅ１を離脱することにより、樹脂組成物層が光硬化された樹脂層を形成し、ハードコートフィルムを作製した。
【００８２】
[比較例１]
被覆部材を用いずに大気中でＵＶ照射を行うことにより樹脂層を形成したこと以外は、実施例１と同様の方法でハードコートフィルムを作製した。
【００８３】
[比較例２]
被覆部材を用いずに真空中でＵＶ照射を行うことにより樹脂層を形成したこと以外は、実施例１と同様の方法でハードコートフィルムを作製した。
【００８４】
[比較例３]
被覆部材Ｅ１の代わりに被覆部材Ｃ１（非易接着処理ＰＥＴ：表面自由エネルギーが４６．７ｍＮ／ｍ）を用いてＵＶ照射を行うことにより樹脂層を形成したこと以外は、実施例１と同様の方法でハードコートフィルムを作製した。
【００８５】
[比較例４]
被覆部材Ｅ１の代わりに被覆部材Ｃ２（シリコーンセパレータ：表面自由エネルギーが２０．２ｍＮ／ｍ）を用いてＵＶ照射を行うことにより樹脂層を形成したこと以外は、実施例１と同様の方法でハードコートフィルムを作製した。
【００８６】
[比較例５]
被覆部材Ｅ１の代わりに被覆部材Ｃ３を用いてＵＶ照射を行うことにより樹脂層を形成したこと以外は、実施例１と同様の方法でハードコートフィルムを作製した。しかし、被覆部材を離脱する際に被覆部材へ樹脂の転着が起こり、離脱ができずハードコートフィルムを得ることはできなかった。
【００８７】
[比較例６]
配合１の代わりに配合２を用いたこと以外は、実施例１と同様の方法でハードコートフィルムを作製した。
【００８８】
[比較例７]
配合２の代わりに配合３を用いたこと以外は、比較例６と同様の方法でハードコートフィルムを作製した。
【００８９】
[実施例２]
被覆部材Ｅ１の代わりに被覆部材Ｅ２を用いてＵＶ照射を行うことにより樹脂層を形成したこと以外は、実施例１と同様の方法でハードコートフィルムを作製した。
【００９０】
[実施例３]
被覆部材Ｅ１の代わりに被覆部材Ｅ３を用いてＵＶ照射を行うことにより樹脂層を形成したこと以外は、実施例１と同様の方法でハードコートフィルムを作製した。
【００９１】
[実施例４]
被覆部材Ｅ１の代わりに被覆部材Ｅ４を用いてＵＶ照射を行うことにより樹脂層を形成したこと以外は、実施例１と同様の方法でハードコートフィルムを作製した。
【００９２】
[実施例５]
被覆部材Ｅ１の代わりに被覆部材Ｅ５を用いてＵＶ照射を行うことにより樹脂層を形成したこと以外は、実施例１と同様の方法でハードコートフィルムを作製した。
【００９３】
[実施例６]
被覆部材Ｅ１の代わりに被覆部材Ｅ６を用いてＵＶ照射を行うことにより樹脂層を形成したこと以外は、実施例１と同様の方法でハードコートフィルムを作製した。
【００９４】
[実施例７]
被覆部材Ｅ１の代わりに被覆部材Ｅ７を用いてＵＶ照射を行うことにより樹脂層を形成したこと以外は、実施例１と同様の方法でハードコートフィルムを作製した。
【００９５】
[比較例８]
配合１の代わりに配合２を用いたこと以外は、実施例７と同様の方法でハードコートフィルムを作製した。
【００９６】
[比較例９]
配合２の代わりに配合３を用いたこと以外は、比較例８と同様の方法でハードコートフィルムを作製した。
【００９７】
＜５点平均形状高さ＞
５点平均形状高さは、走査型プローブ顕微鏡（ＳＩＩ．Ｎａｎｏｔｅｃｈｎｏｌｏｇｙ社製）のＤＦＭモード観察によって得られた像から、走査型プローブ顕微鏡ＰＣソフト「Ｓｐｉｓｅｌ３２」を用いて測定、表面粗さ解析から得られた任意の形状５点の高さの平均値を示す。
＜平均面粗さ測定＞
平均面粗さは、走査型プローブ顕微鏡（ＳＩＩ．Ｎａｎｏｔｅｃｈｎｏｌｏｇｙ社製）のＤＦＭモード観察によって得られた像から、走査型プローブ顕微鏡ＰＣソフト「Ｓｐｉｓｅｌ３２」を用いて測定して得られた数値を示す。
＜表面積率測定＞
表面積率は、走査型プローブ顕微鏡（ＳＩＩ．Ｎａｎｏｔｅｃｈｎｏｌｏｇｙ社製）のＤＦＭモード観察によって得られた像から、走査型プローブ顕微鏡ＰＣソフト「Ｓｐｉｓｅｌ３２」を用いて測定して得られた数値を示す。
＜表面自由エネルギー測定＞
表面自由エネルギーは、イオン交換水をジヨードメタンに変更して、上記と同様の方法で接触角を測定し、得られた測定値からOwens-Wendt理論より算出した。
＜水接触角測定＞
得られたハードコートフィルムについて、接触角計（ＫＲＵＳＳ社製，ＤＳＡ２５Ｓ）を用いて、室温（２５℃）下において、当該フィルムの表面にイオン交換水２〜１０μｌ滴下し、フィルムと水の接する角度（水接触角）の測定を行い、ｎ＝１０の平均値を測定値とした。
＜インクはじき性＞
形状を有していない各被覆部材を用いて得られたハードコートフィルムについて、その表面に油性インクを用いて線を描いた際にインクをどの程度はじくかを下記の基準により評価した。インクとしては、マッキーケア極細（黒、青、赤）（ゼブラ社製）を用いた。
○：ほぼはじく
△：僅かにはじく
×：はじかない
【００９８】
実施例・比較例における得られたハードコートフィルムの表面自由エネルギー、水接触角、及びインクはじき性を一覧にしたものを表４に示す。
【００９９】
【表４】
2020044456.tif 000006
【０１００】
表４に示すように、実施例１では、水接触角が１１０度以上であり、撥水性に優れており、さらにインクはじき性にも優れていることが分かった。一方、被覆部材Ｅ１を用いなかった比較例１〜２ではともに水接触角が小さくなり、インクはじき性も悪くなった。図５にインクはじき性を評価の際に撮影した画像を示す。各画像中に示される線図は上から順に、黒、青、赤、それぞれのインクで描いたものを示す。また、被覆部材Ｅ１の代わりに非易接着処理ＰＥＴやシリコーンセパレータを用いた比較例３〜４ではさらに水接触角が小さくなり撥水性に劣ることが分かった。ポリオキシエチレンアルキル（１２〜１５）エーテルリン酸を含む配合を用いた比較例６〜７では、表面自由エネルギーがかなり高く、かつ水接触角が小さくなり、撥水性に劣ることが分かった。ポリオキシエチレンアルキル（１２〜１５）エーテルリン酸を含む配合であってかつ被覆部材Ｅ７を用いた比較例８〜９の場合においても水接触角は小さく撥水性に劣っていた。
【０１０１】
実施例２〜７では、いずれもハードコートフィルムの表面自由エネルギーが小さくなり、水接触角が大きくなったことで非常に優れた撥水性を発現していることが分かった。
＜ハードコートフィルム最表面の元素濃度測定＞
実施例１及び比較例１で得られたハードコートフィルムの表面の各元素濃度をＸＰＳにて測定した。ＸＰＳ測定は下記条件にて行った。得られた結果を表５に示す。
【０１０２】
ＸＰＳ測定条件：
使用機器：ＰＨＩ  Ｑｕａｎｔｕｍ  ２０００
Ｘ線源：単色化ＡｌＫα１４８６．６ｅＶ
許容角度：±２３°
離陸角：４５°
分析エリア：１４００μｍ×３００μｍ
電荷補正：Ｃ１ｓ  ２８４．８ｅＶ（Ｃ−Ｃ、Ｃ−Ｈ）
イオン銃条件：Ａｒ＋、３ｋｅＶ、２．６ｍｍ×１ｍｍラスタ
スパッタレート：８ｎｍ／ｍｉｎ  ＰＥＴ
Ｚａｌａｒ回転：ＯＦＦ
【表５】
2020044456.tif 000007
表面に形状を設けていないハードコートフィルムでの比較では比較例1に比べて、実施例１では最表面におけるフッ素およびケイ素原子濃度比が明らかに高く、本発明のハードコートフィルムにおいて被覆部材の効果が確認できる。形状付きの被覆部材を用いて得たハードコートフィルムも上記と同様に被覆部材の効果が得られるものと推察される。
【符号の説明】
【０１０３】
１：ハードコートフィルム
３：基材
５：樹脂層
１０：樹脂組成物層
１１：被覆部材
１３：被覆部材基材
１５：被覆部材表面層
１５ａ：被覆部材下地層
１５ｂ：被覆部材撥水化処理層
１９：被覆部材樹脂層
２１：被覆部材凸部
２５：樹脂層
２７：凸部
２９：活性エネルギー線
【図１】
2020044456.tif 000008
【図２】
2020044456.tif 000009
【図３】
2020044456.tif 000010
【図４】
2020044456.tif 000011
【図５】
2020044456.tif 000012